FR 2719036 A1 19951027 FR 9404810 A 19940421 -L SUBSTRATS EN VERRE REVETUS D'UN EMPILEMENT DE COUCHES MINCES. A PROPRIETES DE REFLEXION DANS L'INFRA-ROUGE ET/OU DANS LE DOMAINE DU RAYONNEMENT SOLAIRE. L'invention concerne les substrats transparents, notamment en verre, revêtus d'un empilement de couches minces comprenant au moins une couche métallique pouvant agir sur le rayonnement solaire et sur le rayonnement infra-rouge de grande longueur d'onde. L'invention concerne également rutilisation de tels substrats pour fabriquer des vitrages d'isolation thermique et/ou de protection solaire. Ceux-ci sont destinés aussi bien à équiper des bâtiments que des véhicules, en vue notamment de diminuer l'effort de climatisation et/ou de réduire une surchauffe excessive entraînée par l'importance toujours croissante des surfaces vitrées dans l'habitacle. Un type d'empilement de couches minces connu destiné à conférer au substrat des propriétés notamment de basse-émissivité est constitué d'au moins une couche métallique telle qu'une couche d'argent disposée entre deux couches de matériau diélectrique telles que des couches d'oxyde métallique. Cet empilement est généralement obtenu par une succession de dépôts effectués par une technique utilisant le vide, comme la pulvérisation cathodique éventuellement assistée par champ magnétique. Si la couche d'argent détermine essentiellement les performances thermiques, notamment en terme d'émissivité du vitrage revêtu, les couches de matériau diélectrique remplissent plusieurs rôles puisqu'elles agissent tout d'abord sur l'aspect optique du substrat de manière interfé- rentielle. Elles permettent en outre de protéger la couche d'argent des aggressions chimiques et/ou mécaniques. Il est ainsi connu de la demande de brevet européen EP-A-O 226 993 un empilement comportant une couche d'argent intercalée entre deux couches d'un matériau diélectrique constitué d'un oxyde mixte d'étain et 1o de zinc. Cet empilement présente en outre des couches très minces dites d'accrochage en métal, notamment en cuivre, disposées à l'interface entre la couche d'argent et chacune des couches d'oxyde afin d'en augmenter l'adhérence mutuelle. Par ailleurs, le brevet français FR-B-2 641 271 décrit un empilement o s5 la couche d'argent est intercalée entre deux revêtements de matériau dié- lectrique, chacun de ces revêtements étant constitué d'une pluralité de couches d'oxyde métallique. Le revêtement sous-jacent à la couche d'argent se compose de trois couches croxyde superposées dont une couche d'oxyde d'étain, celle adjacente à la couche d'argent étant en oxyde de zinc et ayant d'après ce document un effet de protection de l'argent, notamment en le rendant moins vulnérable à rl'attaque par l'oxygène. L'épaisseur de la couche de zinc doit rester faible, car selon ce brevet l'oxyde de zinc, peu résistant par ailleurs, risquerait, en trop forte épaisseur, de fragiliser l'ensemble de remplement. Cependant, il ne s'agit pas seulement d'augmenter la durabilité de l'empilement en augmentant sa résistance aux corrosions de nature oxydante, chimique ou mécanique. L'objectif essentiel de ce type d'empilement demeure une optimisation de ses performances thermiques. Or, jusque-là, la solution la plus simple pour abaisser l'émissivité consistait à augmenter en conséquence l'épaisseur de la couche d'argent fonctionnelle, solution présentant deux inconvénients sur la plan optique et esthétique: d'une part, une augmentation de l'épaisseur entraîne une diminution de la transmission lumineuse du substrat-porteur, donc une diminution de sa transparence. D'autre part, elle s'accompagne d'une coloration beaucoup plus marquée de ce dernier, notamment en réflexion. Il était donc nécessaire d'établir un compromis, en privilégiant suivant les besoins soit plutôt les propriétés thermiques, soit plutôt les propriétés optiques de l'empilement. Le but de l'invention est alors de mettre au point un nouveau type d'empilement à couche(s) fonctionnelle(s) qui présente à la fois des propriétés thermiques et optiques améliorées, et tout particulièrement à la 1o fois une faible émissivité et une très haute transmission lumineuse. La solution selon l'invention consiste en un substrat transparent, notamment en verre, muni d'un empilement de couches minces comportant au moins une couche métallique à propriétés dans le domaine du rayonnement solaire et/ou dans le domaine de l'infra-rouge,- s5 notamment basse-émissive, qui se trouve disposée entre deux revêtements à base de matériau diélectrique. Ledit empilement est conçu, selon l'invention, de manière à ce que le revêtement sous-jacent à cette couche métallique comporte au moins un revêtement de "mouillage" comprenant une couche à base d'oxyde de zinc déposée sur une couche à base d'oxyde de niobium ou d'oxyde de tantale. Ladite couche à base d'oxyde de zinc est par ailleurs éventuellement surmontée d'une fine couche à base de métal tel que le zinc, le titane, le tantale, l'étain ou en alliage métallique tel que le nickel-chrome. La couche métallique qui présente les propriétés dans le domaine du rayonnement solaire et/ou dans l'infra-rouge est dans le cadre de l'invention de préférence basse-émissive et à base d'argent. Elle est ci-après désignée sous le terme de "couche fonctionnelle". De manière tout à fait surprenante, si l'on compare les performances, en termes de propriétés optiques et thermiques, d'un empilement tel qu'ainsi défini avec celles d'un empilement comportant une même couche fonctionnelle de même épaisseur mais dépourvu de la séquence constituée par la couche à base d'oxyde de tantale ou d'oxyde de niobium, surmontée de la couche d'oxyde de zinc sous la couche fonctionnelle, on s'aperçoit que l'empilement selon l'invention confère à son substrat-porteur à la fois une très faible émissivité et une transmission lumineuse très élevée. Les auteurs de l'invention ont ainsi découvert que le choix de la nature des revêtements de matériau diélectrique, et tout particulièrement du revêtement sous-jacent à la couche fonctionnelle, avait une influence non seulement sur la durabilité chimique et/ou physique de l'empilement protégeant la couche fonctionnelle, mais éga- lement sur les propriétés intrinsèques de celle-ci, comme sa valeur 0o d'émissivité ou sa transmission lumineuse. Pour expliquer ce phénomène, on peut avancer l'hypothèse que l'association oxyde de niobium ou de tantale/oxyde de zinc créerait des conditions particulièrement propices à un bon mouillage, une bonne nucléation de la couche de métal fonctionnelle. Ladite couche s'en trouverait alors plus homogène, plus continue, ce qui expliquerait l'amélioration exceptionnelle de ses propriétés thermiques et optiques. Ce qui est tout-à-fait surprenant, c'est que l'on a ainsi montré que c'est une superposition de couches d'oxydes spécifiques et différents qui autorisent un tel résultat. Cela signifierait que la croissance de la couche fonctionnelle sur la couche d'oxyde directement sous-jacente ne s'effectuerait pas indépendamment de la couche qui se trouve placée au-dessous de cette couche d'oxyde, et qu'il y aurait synergie, coopération entre les deux couches superposées pour offrir la surface de dépôt optimale pour la couche fonctionnelle. On aurait pu au contraire 2s penser, au premier abord, que seule la couche destinée à être mise directement au contact de la couche d'argent pouvait avoir un quelconque rôle de " mouillage ". Or il a été vérifié que l'on ne pouvait obtenir une couche fonctionnelle de mêmes performances si on la déposait sur une seule couche d'oxyde directement déposée sur le substrat, qu'elle soit en oxyde de niobium, de tantale ou de zinc. L'invention autorise ainsi l'obtention de valeurs d'émissivité plus faibles à épaisseur de couche fonctionnelle identique, ou même un niveau d'émissivité inchangé pour une épaisseur moindre. Le grand avantage de l'invention réside dans le fait que cette optimisation de l'émissivité ne s'opère pas au détriment des performances optiques, notamment de la transmission lumineuse, et de la neutralité de la coloration, tout particulièrement en réflexion. Or c'est un point crucial aussi bien dans le domaine du bâtiment que de l'automobile par exemple. Précédemment, comme déjà mentionné, on n'obtenait des valeurs d'émissivité moindres qu'au prix d'une diminution de la transmission lumineuse et d'une coloration plus intense, en parallèle. L'invention offre maintenant la possibilité de faire évoluer favorablement les deux caractéristiques à la fois, en abaissant l'émissivité et en augmentant la transmission lumineuse de l'empilement à épaisseur is de couche fonctionnelle donnée. De préférence, on dépose en outre sur la couche fonctionnelle une couche à base de métal du type niobium, titane, tantale, ou à base d'alliage métallique tel que le nickel-chrome, le tantale-chrome ou le niobiumchrome. Elle est dite "sacrificielle", car son rôle est de protéger la couche fonctionnelle de l'oxydation lors du dépôt ultérieur du matériau diélectrique au-dessus d'elle, dépôt effectué usuellement par une pulvérisation cathodique réactive, c'est-à-dire en présence d'oxygène. Dans le produit final, cette couche sacrificielle est donc, selon son épaisseur et les conditions de dépôt, partiellement ou complètement oxydée. Le revêtement de matériau diélectrique qui se trouve au-dessus de la couche fonctionnelle comporte avantageusement au moins une couche à base d'oxyde d'étain, d'oxyde de tantale, d'oxyde de zinc, d'oxyde de niobium ou d'oxyde de titane, et/ou une couche de nitrure de silicium. On peut sélectionner une couche d'un oxyde ou même superposer deux couches d'oxydes en fonction de différents critères, qui peuvent être, par exemple, des critères de vitesse de dépôt des oxydes (l'oxyde d'étain se dépose très vite par pulvérisation cathodique) ou des critères de dureté particulière (l'oxyde de niobium et l'oxyde de tantale ainsi que le nitrure de silicium sont connus pour présenter une résistance, notamment mécanique, plus élevée que d'autres oxydes). Concernant les épaisseurs des couches et revêtements de l'empilement selon l'invention, on préfère choisir une épaisseur de couche fonctionnelle comprise entre 7 et 13 nanomètres, de préférence comprise entre 9 et 12 nm. L'épaisseur globale de revêtement sous-jacent est avantageusement comprise entre 20 et 55 nanomètres, de préférence entre 30 et 45 nm. L'épaisseur globale de revêtement au-dessus de la couche fonctionnelle est de même avantageusement comprise entre 20 et 55 nanomètres. Avantageusement, la couche à base d'oxyde de zinc a une épais- seur comprise entre 5 et 40 nanomètres, de préférence entre 10 et 35 na- nomètres, et notamment supérieure à 15 nanomètres. Parallèlement, on choisit pour la couche à base d'oxyde de niobium ou de tantale de préférence une épaisseur comprise entre 5 et 40 nanomètres, notamment entre 10 et 35 nanomètres et plus particulièrement d'au moins 10 nanomètres. Par ailleurs, répaisseur de la couche sacrificielle est de préférence choisie comprise entre 0,5 et 6 nanomètres, notamment entre 1 et 3 nanomètres. Pour la couche optionnelle métallique qui peut surmonter la couche d'oxyde de zinc, on choisit de préférence une gamme d'épaisseurs allant de 0,2 à 2 nanomètres. L'invention a également pour objet les vitrages multiples du type isolants, bas-émissifs incorporant au moins un susbstrat revêtu d'un tel empilement. S'il s'agit d'un double-vitrage, l'empilement de couches est de préférence disposé en face 3 et/ou en face 2, tandis que s'il s'agit d'un triple-vitrage, on peut envisager d'avoir un empilement en face 3, en face 5 ou sur ces deux faces. (On rappelle que, conventionnellement, on numérote les faces à partir de l'extérieur, une fois le vitrage monté). L'invention concerne aussi les vitrages feuilletés incorporant au moins un substrat revêtu d'un tel empilement de couches. Ils peuvent alors être avantageusement utilisés comme vitrages anti-solaires, et sont tout particulièrement utiles pour équiper des automobiles, vu leur haute transmission lumineuse. On peut aussi les utiliser en tant que vitrages chauffants, en prévoyant des amenées de courant pour les couches à propriétés dans l'infra-rouge du type argent. En effet, de telles couches, à faible émissivité, présentent également une forte conductivité électrique. L'utilisation des substrats selon l'invention est ainsi très variée, 1o puisqu'ils peuvent intervenir aussi bien dans la fabrication de vitrages multiples isolants que dans celle de vitrages feuilletés. On peut ainsi fabriquer des double-vitrages dont l'émissivité est inférieure ou égale à 0,05, notamment inférieure à 0,045, et dont la transmission lumineuse reste néanmoins très élevée: celle-ci peut en effet être supérieure ou égale à 80 %. On peut souligner également que, en double-vitrage, on obtient en réflexion des valeurs de saturation c* dans le système de colorimétrie (L, a*, b*) d'au plus 5, ce qui se traduit par une couleur en réflexion très neutre, très esthétique. Il va de soi que l'on peut aussi avantageusement appliquer lI'invention à des substrats présentant non pas une mais plusieurs couches fonctionnelles, par exemple deux couches fonctionnelles intercalées entre trois revêtements à base de matériau diélectrique. On munit alors au moins une des couches fonctionnelles du revêtement de mouillage selon l'invention. On peut avoir ainsi un empilement du type Nb2Os5/ZnO/Ag/Nb/ZnO/Nb2Os/ZnO/Ag/Nb/SnO2. Les épaisseurs des couches d'argent et des épaisseurs globales des revêtements diélectriques de part et d'autre de celles-ci peuvent avantageusement être choisies dans les gammes préconisées dans la demande de brevet français ayant le numéro de dépôt 93/09917 et déposée le 12/08/1993. Les détails et caractéristiques avantageuses de l'invention vont maintenant ressortir des exemples suivants non limitatifs, à l'aide de la figure 1. On précise que, dans ces exemples, les dépôts successifs de couches minces se font par une technique de pulvérisation cathodique assistée par champ magnétique, mais pourraient aussi être effectués par toute technique utilisant le vide et permettant une bonne maîtrise des épaisseurs de couche obtenues. Les substrats sur lesquels sont déposés les empilements sont des substrats de verre silico-sodo-calcique de 4 millimètres d'épaisseur. A la figure 1, le substrat en verre 1 est surmonté d'une couche d'oxyde de zinc 3 qui est disposée sur une couche d'oxyde de niobium 2. io Puis il y a la couche fonctionnelle à base d'argent 4, surmontée d'une couche sacrificielle 5 à base de niobium, au-dessus de laquelle est disposée une couche d'oxyde d'étain 6. Cette figure est très schématique, et, pour plus de clarté, ne respecte pas les proportions quant aux épaisseurs des divers matériaux représentés. L'installation de dépôt comprend au moins une chambre de pulvérisation munie de cathodes équipées de cibles en matériaux appropriés sous lesquels le substrat 1 passe successivement. Ces conditions de dépôt par chacune des couches sont les suivantes: - la couche 4 à base d'argent est déposée à raide d'une cible en argent, sous une pression de 8.10-3 mbar (0,8 Pa) dons une atmosphère d'argon, - la couche 6 à base de SnO2 est déposée par pulvérisation réactive à l'aide d'une cible d'étain, sous une pression de 3.10-3 mbar (0,3 Pa) et dans une atmosphère argon/oxygène dont 60 % volumique d'oxygène, - les couches 2 et 3 à base de Nb2Os et de ZnO sont déposées par pulvérisation réactive à l'aide respectivement d'une cible de niobium et d'une cible de zinc, sous une pression de 3.10-3 mbar (0,3 Pa) et dans une atmosphère argon/oxygène dont environ 60 % volumique d'oxygène, pour le dépôt de ZnO et 25 % pour le dépôt de Nb2Os. - la couche 5 à base de Nb est déposée à l'aide d'une cible en niobium, sous une pression de 8.10-3 mbar (0,8 Pa) et dans une atmosphère d'argon. Les densités de puissance et les vitesses de défilement du substrat sont ajustées de manière connue pour obtenir les épaisseurs de couche voulues. Les exemples 1 à 4 sont réalisés conformément à l'invention, avec des empilements tels qu'illustrés à la figure 1. Les exemples suivants 5 à 8, sont des exemples comparatifs, ils sont dépourvus de la séquence Nb2O5/ZnO sous la couche d'argent et vont permettre de souligner les avantages liés à l'invention. Le tableau 1 ci-dessous indique, en nanomètres, les épaisseurs des o0 couches impliquées dans les empilements selon les exemples 1 à 6: TABLEAU 1 Ex 1 Ex2 Ex3 Ex4 Ex5 Ex6 Nb2O5 (2) 15 16 25 10 35 - ZnO (3) 25 20 10 30 - 38 Ag (4) 10, 5 10,5 10,5 10,5 10,5 10,5 Nb (5) 1,2 1,2 1, 2 1,2 1,2 1,2 SnO2 (6) 38 38 38 38 38 38 Les derniers exemples comparatifs 7 et 8 diffèrent des précédents par le type de la séquence de couches interposées entre le verre 1 et la couche d'argent 4: EXEMPLE 7 La séquence de couches est la suivante: verre (1): 4 mm SnO2: 38 nm Ag (4): 10,5 nm Nb (5): 1,2nm SnO2 (6): 38nm. EXEMPLE 8 Il préconise une couche de ZnO (3) sous la couche d'argent, mais déposée sur un oxyde différent de l'oxyde de niobium ou de tantale préconisé dans l'invention. La séquence selon cet exemple est la suivante: verre(1): 4mm SnO2: 28 nm ZnO (3): 10nm Ag (4): 10,5 nm Nb (5) 1,2nm SnO2 (6) 38 nm. Chacun des 8 substrats ainsi revêtus est ensuite monté en double-vitrage à l'aide d'un autre substrat en verre similaire (silico-sodo- calcique de 4 mm d'épaisseur) séparé du premier par une 1o lame de gaz, ici de l'argon, de 15 millimètres d'épaisseur. Le tableau 2 ci-dessous indique, pour les exemples 1 à 4, la valeur de transmission lumineuse TL en pourcentage, (mesurée d'après l'illuminant D65) la valeur de facteur solaire FS (sans unité, et qui correspond au rapport de l'énergie totale traversant le vitrage sur l'énergie solaire incidente), la i5 valeur de transmission thermique surfacique appelée facteur K et exprimée en W/m2.K, la valeurd'émissivité E sans unité, et les valeurs a* et b* de la coloration en réflexion selon le système de colornimétrie (L, a*, b*). TABLEAU 2 Exemple TL FS K s a* b* 1 81,1 0,62 1,13 0,043 1,8 -3,8 2 80,3 - 1,14 0,045 -0,25 2,4 3 80,3 - 1,14 0,046 -0,6 -2,4 4 80,1 - 1,13 0,042 -0,4 -4,9 Le tableau 3 ci-dessous regroupe maintenant les valeurs de transmission lumineuse TL et d'émissivité. des double-vitrages selon tous les exemples comparatifs 5 à 8, ainsi que pour l'exemple 1 selon l'invention, pour mémoire: TABLEAU 3 Exemples TL ú 1 81,1 0,043 78,5 0,062 6 79,2 0,060 7 77,5 0,077 8 79,7 0,053 En outre, des tests de résistance chimique, notamment de résistance à l'attaque acide, ont montré que tous les exemples 1 à 4 selon l'invention présentaient une durabilité satisfaisante. Différentes remarques peuvent être faites au vu de ces résultats: Des tableaux 1 et 2, on voit que tous les exemples 1 à 4 selon l'invention permettent la fabrication de double-vitrages fonctionnels franchissant le seuil des 80 % de TL tout en maintenant l'émissivité très basse, à une valeur inférieure à 0,050. En outre, la saturation c* (égale à la racine carrée de la somme des carrés de a* et b*) reste cantonnée à une valeur d'au plus 5. Une telle combinaison de performances optiques et thermiques est très avantageuse et étonnante, sachant que la couche d'argent a intrinsèquement un certain caractère absorbant tendant à diminuer la transmission lumineuse. Du tableau 2, on peut aussi souligner la grande souplesse de mise en oeuvre de l'invention: puisque, selon l'invention, on subdivise le revêtement entre verre 1 et couche d'argent 4 en deux couches d'oxyde 2, 3, on peut ajuster/modifier l'épaisseur géométrique de chacune d'entre elles, même s'il est souhaitable de garder globalement pour l'ensemble de ces deux couches une épaisseur optique similaire ('épaisseur optique est le produit de l'épaisseur géormétrique d'une couche ou d'un ensemble de couches par les indices de réfraction des matériaux constitutifs de celles- ci). On remarque que les variations d'épaisseur de chacune des couches 2, 3 n'entraînent pas de variations très importantes dans les performances de l'empilement, ce qui est un atout. Peuvent être prises en compte les vitesses de dépôt relatives des oxydes des couches 2, 3: si l'on privilégie de forts rendements de production, on peut notamment préférer déposer une couche 3 de ZnO un peu plus épaisse et une couche 2 en Nb2Os un peu plus fine. (L'oxyde de zinc se dépose plus vite que l'oxyde de niobium). Par contre, I'oxyde de niobium agit favorablement sur la colorimétrie, notamment, du vitrage, du fait de son indice de réfraction élevé. Tout est donc question de choix des critères et l'invention permet des optimisations très fines. Des tableaux 2 et 3, on peut vérifier que seule la séquence Nb2Os (ou Ta205)/ZnO permet un dépôt optimal de la couche d'argent, améliorant alors ses propriétés. Ainsi, les exemples 5 et 6 qui préconisent une unique couche respectivement en Nb2Os ou en ZnO entre le verre 1 et la couche d'argent 4 conduisent à des valeurs d'émissivité significativement plus élevées et des valeurs de TL significativement plus faibles, même si eles sont un peu meilleures que celle de l'exemple 7 n'insérant que du SnO2 entre verre et argent. Il y a donc bien un effet technique supplémentaire de mouillage que ne semble pas pouvoir réaliser une couche d'oxyde unique, quelle que soit la nature de l'oxyde. L'exemple 8 se rapproche de l'enseignement du brevet cité précédemment FR-B-2 641 271, en ayant recours à une fine couche d'oxyde de zinc audessous de la couche d'argent. On constate qu'il ne parvient pas non plus à égaler les performances des exemples 1 à 4 selon 2s l'invention. On peut noter à ce propos que les empilements selon l'invention utilisent des couches d'oxyde de zinc d'une épaisseur significative, sans cependant poser de problèmes particuliers de durabilité, ce qui renforce là encore l'idée d'une synergie entre les deux couches d'oxydes 2, 3, qui augmenterait peut être leur adhérence mutuelle, ce qui aurait pour conséquence de freiner la détérioration ou la délamination de l'oxyde de zinc. Par ailleurs, le choix d'une couche sacrificielle 4 spécifique n'est pas indifférent sur le plan optique, et sur le plan de la durabilité de l'empilement. Ainsi, la couche en Nb s'est révélée intéressante, dans la mesure o elle est un peu moins absorbante, par exemple, qu'un alliage du type nickel-chrome. Elle pénalise ainsi très peu l'empilement en termes de transmission lumineuse. Il est possible de déposer en outre une fine couche à base de métal sous la couche d'argent, éventuellement pour en améliorer encore la croissance, mais surtout pour augmenter encore la durabilité de 1o l'empilement. Elle ne s'avère pas indispensable, comme le montrent les bons résultats des empilements selon les exemples I à 4 qui en sont dépourvus. Cependant, elle peut effectivement avoir un effet bénéfique, notamment sur la résistance à la corrosion de l'empilement. REVENDICATIONS 1. Substrat transparent (1), notamment en verre, muni d'un empilement de couches minces comportant au moins une couche (5) métallique à propriétés dans l'infra-rouge, notamment basse émissive, disposée entre deux revêtements à base de matériau diélectrique, caractérisé en ce que le revêtement sous-jacent à la couche (4) à propriétés dans l'infra- rouge comporte au moins un revêtement de mouillage qui est adjacent à ladite couche (4) et qui comprend une couche (3) à base d'oxyde de zinc déposée sur une couche (2) à base d'oxyde de niobium ou d'oxyde de tantale. 2. Substrat selon la revendication 1, caractérisé en ce que la couche (4) à propriétés dans l'infra-rouge est à base d'argent. 3. Substrat selon l'une des revendications 1 ou 2, caractérisé en ce la couche (3) à base d'oxyde de zinc est surmontée d'une fine couche à is base de métal ou d'alliage métallique. 4. Substrat selon la revendication 3, caractérisé en ce que la fine couche à base de métal ou d'alliage métallique surmontant la couche (3) à base d'oxyde de zinc est en zinc, titane, tantale, étain ou alliage nickel- chrome, notamment d'une épaisseur comprise entre 0,2 et 2 nanomètres. 5. Substrat selon l'une des revendications précédentes, caractérisé en ce que la couche (4) à propriétés dans l'infra-rouge est recouverte d'une couche (5) sacrificielle à base de métal tel que le niobium, le titane, le tantale ou d'alliage métallique tel que du nickel-chrome, du tantale- chrome ou du niobiurm-chrome, notamment d'une épaisseur comprise entre 0,5 et 6 nanomètres. 6. Substrat selon l'une des revendications précédentes, caractérisé en ce que le revêtement à base de matériau diélectrique au-dessus de la couche (4) métallique à propriétés dans l'infra-rouge comporte au moins une couche (6) mince d'oxyde métallique, choisie(s) dans le groupe de lI'oxyde d'étain, l'oxyde de zinc, I'oxyde de niobium, I'oxyde de titane, l'oxyde de tantale et/ou une couche de nitrure de silicium. 7. Substrat selon l'une des revendications précédentes, caractérisé en ce que la couche (4) à propriétés dans l'infra-rouge a une épaisseur comprise entre 7 et 13 nanomètres, de préférence entre 9 et 12 nanomètres. 8. Substrat selon l'une des revendications précédentes, caractérisé en ce que le revêtement (2, 3) sous-jacent à la couche (4) à propriétés dans l'infra-rouge a une épaisseur totale comprise entre 20 et 55 nanomètres, de préférence entre 30 et 45 nanomètres. 9. Substrat selon l'une des revendications précédentes, caractérisé io en ce que la couche (3) à base d'oxyde de zinc a une épaisseur comprise entre 5 et 40 nanomètres, de préférence entre 10 et 35 nanomètres et notamment supérieure à 15 nanomètres. 10. Substrat selon l'une des revendications précédentes, caractérisé en ce que la couche (2) à base d'oxyde de niobium ou de tantale a une épaisseur comprise entre 5-et 40 nanomètres, de préférence comprise entre 10 et 35 nanomètres, notamment supérieure à 10 nanomètres. 11. Substrat selon l'une des revendications précédentes, caractérisé en ce que le revêtement (5, 6) en matériau diélectrique au-dessus de la couche (4) métallique à propriétés dans rinfra-rouge a une épaisseur totale comprise entre 20 et 55 nanomètres. 12. Substrat selon l'une des revendications précédentes, caractérisé en ce quil est muni d'un empilement de couches minces comportant deux couches (4) métalliques à propriétés dans rinfra-rouge. 13. Vitrage multiple bas-émissif, caractérisé en ce qu'il incorpore au moins un substrat selon l'une des revendications précédentes. 14. Double-vitrage bas émissif, caractérisé en ce qu'il incorpore un substrat selon l'une des revendications 1 à 12 et en ce qu'il présente une émissivité inférieure ou égale à 0,05, notamment inférieure 0,045 et une transmission lumineuse TL supérieure ou égale à 80 %. 15. Vitrage feuilleté, caractérisé en ce qu'il incorpore au moins un substrat selon l'une des revendication 1 à 12 et en ce qu'il est soit anti- * 2719036 solaire, soit chauffant si l'on prévoit des amenées de courant pour la (les) couche(s) à propriétés dans l'infra-rouge. 16. Utilisation du substrat selon l'une des revendications 1 à 12 à la fabrication de vitrages multiples du type isolants et bas-émissifs ou de vitrages feuilletés du type anti-solaires ou chauffants.